Procédé de préparation d’une fibre composite comprenant les étapes de : Fourniture d’une préforme comprenant: un matériau amorphe M 1 constitué d’une composition de verre dont la température de transition vitreuse T g M1 est inférieure à 500°C ; un matériau M 2 constitué d’une composition de polymère, amorphe ou semi-cristallin, dont la température de transition vitreuse T g M2 est inférieure à T g M1 ; Les matériaux M 1 et M 2 étant directement au contact l’un de l’autre ; Fibrage de la préforme à une température de fibrage T f , ladite température T f étant à la fois comprise entre : la température de transition vitreuse T g M1 et la température de fusion T m M1 de M 1 de sorte que M 1 est à l’état visqueux à la température T f ; la température de fusion T m M2 et la température de dégradation thermique T d M2 de M 2 de sorte que M 2 est à l’état liquide à la température T f ; ce par quoi on obtient une fibre composite. Procédé selon la revendication 1, dans lequel le matériau M 2 est entouré en tout ou partie par un ou plusieurs matériaux M 1 . Procédé selon la revendication 2, dans lequel la préforme comprend une couche de matériau M 2 intercalée entre au moins deux couche de matériau M 1 , les couches de matériau M 1 étant de natures identiques ou différentes. Procédé selon la revendication 2, dans lequel la préforme comprend une couche de matériau M 1 formant matrice, ladite matrice comprenant une ou plusieurs inclusions de matériau M 2 , les inclusions de matériau M 2 étant de nature identiques ou différentes. Procédé selon l’une quelconque des revendications précédentes, dans lequel les matériaux M 1 et M 2 s’étendent longitudinalement le long de l’axe longitudinal de la préforme. Procédé selon l’une quelconque des revendications précédentes, dans lequel la composition de polymère amorphe ou semi-cristallin comprend une ou plusieurs charges. Procédé selon l’une quelconque des revendications précédentes, dans lequel la composition de verre du matériau M 1 est choisie parmi les verres tellurite, les verres de phosphate, les verres de boro-phosphate, les verres de germanates, les verres de fluorures, les verres de chalcogénures, ou les mélanges de ceux-ci. Procédé selon l’une quelconque des revendications précédentes, dans lequel la température de transition vitreuse T g M1 de M 1 est supérieure à 100°C, de préférence, est comprise entre 300 et 500°C. Procédé selon l’une quelconque des revendications précédentes, dans lequel le matériau M 2 est une composition de polymère semi-cristallin. Procédé selon l’une quelconque des revendications précédentes, dans lequel le polymère est choisi parmi les polyaryléthercétones (PAEK), le polycarbonate, le polyéthylène téréphtalate glycosilé (PETG), les polyamides (PA) ou un mélange de ceux-ci. Procédé selon l’une quelconque des revendications précédentes, dans lequel le procédé comprend une étape additionnelle de revêtement de la fibre obtenue à l’étape ii) par un matériau organique ou inorganique M 3 . Procédé selon l’une quelconque des revendications précédentes, dans lequel la température de fibrage à l’étape ii) est comprise entre la température T g M1 et T g M1 + 100°C. Procédé selon l’une quelconque des revendications précédentes, dans lequel la température de fibrage à l’étape ii) est comprise entre T m M2 + 50°C et T d M2 -50°C. Fibre composite susceptible d’être obtenue selon l’une quelconque des revendications 1 à 13. Fibre composite comprenant : un matériau amorphe M 1 constitué d’une composition de verre dont la température de transition vitreuse T g M1 est inférieure à 500°C ; un matériau M 2 constitué d’une composition de polymère, amorphe ou semi-cristallin, dont la température de transition vitreuse T g M2 est inférieure à T g M1 ; Les matériaux M 1 et M 2 étant directement au contact l’un de l’autre ; et T g M1 - T g M2 ≥ 50°C. Fibre composite selon la revendication 15, dans laquelle le matériau M 1 forme une gaine entourant une âme en matériau M 2 . Utilisation de fibres composites selon l’une quelconque des revendications 14 à 16, dans des dispositifs optiques, tels que des capteurs ou sources lasers. Préforme pour le fibrage de fibre composite comprenant : un matériau amorphe M 1 constitué d’une composition de verre dont la température de transition vitreuse T g M1 est inférieure à 500°C ; un matériau M 2 constitué d’une composition de polymère, amorphe ou semi-cristallin, dont la température de transition vitreuse T g M2 est inférieure à T g M1 ; les matériaux M 1 et M 2 étant directement au contact l’un de l’autre, et T g M1 - T g M2 ≥ 50°C. Utilisation d’une préforme selon la revendication 18 pour la préparation de fibres optiques composites.